(57)【要約】【課題】ナイロンパイル糸の使用割合が少ないにも関わらず、非ナイロンパイル糸のへたりによる外観の変化や外観不良が抑制されたカーペットタイルの提供。【解決手段】（１）ナイロンパイル糸及び非ナイロンパイル糸を用いたカーペットタイルであって、非ナイロンパイル糸の使用割合がゲージ方向で１／４〜１／１０の範囲にあり、非ナイロンパイル糸のパイル高さが、ナイロンパイル糸のパイル高さを１００として、２０〜８０であることを特徴とするカーペットタイル。（２）前記非ナイロンパイル糸が、ポリプロピレン糸、ポリエステル糸、アクリル糸から選択された少なくとも１種である（１）記載のカーペットタイル。【選択図】なし【特許請求の範囲】
【請求項１】
ナイロンパイル糸及び非ナイロンパイル糸を用いたカーペットタイルであって、非ナイロンパイル糸の使用割合がゲージ方向で１／４〜１／１０の範囲にあり、非ナイロンパイル糸のパイル高さが、ナイロンパイル糸のパイル高さを１００として、２０〜８０であることを特徴とするカーペットタイル。
【請求項２】
前記非ナイロンパイル糸が、ポリプロピレン糸、ポリエステル糸、アクリル糸から選択された少なくとも１種であることを特徴とする請求項１記載のカーペットタイル。
【発明の詳細な説明】
【技術分野】
【０００１】
本発明は、異なる素材からなるパイル糸を組み合わせて用いたカーペットタイルに関するものである。
【背景技術】
【０００２】
カーペットタイルのパイル糸の素材としては、耐久性の点でナイロン糸が優れている。しかし、糸の価格が他の素材より高いため、非ナイロン糸であるポリプロピレン糸やポリエステル糸等の素材を一定割合で使用した混合パイル糸をタフトしたカーペットタイル、ナイロンパイル糸と非ナイロンパイル糸を組み合わせてタフトしたカーペットタイルなどが生産されている（特許文献１）。
しかし、これらのカーペットタイルでは、ナイロンパイル糸のみを用いたカーペットタイルと比較して、椅子のキャスター等によって、混合パイル糸の部分や、非ナイロンパイル糸の部分が早くへたり、外観が変化したり外観不良となる問題がある。
例えば、パイル密度が１／１０ゲージ（１インチ当たりパイル糸が１０本並んだ状態）であって、１本置き又は２本置いて１本の割合で非ナイロンパイル糸を用いたカーペットタイルでは、ナイロンパイル糸の特徴である堅牢性が十分に発揮されず、パイルの「へたり」による外観不良が発生する。
【先行技術文献】
【特許文献】
【０００３】
【特許文献１】特開平８−２９１５０６号公報
【発明の概要】
【発明が解決しようとする課題】
【０００４】
本発明は、ナイロンパイル糸の使用割合が少ないにも関わらず、非ナイロンパイル糸のへたりによる外観の変化や外観不良が抑制されたカーペットタイルの提供を目的とする。
【課題を解決するための手段】
【０００５】
本発明者らは、上記課題を解決するためカーペットタイルのゲージ方向の使用割合及びパイル高さに着目して鋭意検討を重ねた。その結果、非ナイロンパイル糸を１／４〜１／１０の割合、即ちナイロンパイル糸３本に対して非ナイロンパイル糸を１本、又は９本に対して１本使用し、非ナイロンパイル糸１本を単独でゲージ方向に、ナイロンパイル糸間にタフトし、該非ナイロンパイル糸のパイル高さをナイロンパイル糸のパイル高さよりも２０〜８０％低くすれば、へたり易さを防げることを見出し、本発明を完成させた。
【０００６】
即ち、上記課題は、次の１）〜２）の発明によって解決される。
１）  ナイロンパイル糸及び非ナイロンパイル糸を用いたカーペットタイルであって、非ナイロンパイル糸の使用割合が、ゲージ方向で１／４〜１／１０の範囲にあり、非ナイロンパイル糸のパイル高さが、ナイロンパイル糸のパイル高さを１００として２０〜８０であることを特徴とするカーペットタイル。
２）  前記非ナイロンパイル糸が、ポリプロピレン糸、ポリエステル糸、アクリル糸から選択された少なくとも１種であることを特徴とする１）記載のカーペットタイル。
【発明の効果】
【０００７】
本発明によれば、高価なナイロンパイル糸の使用量を減らしても、ヘタリによる外観の変化や外観不良が生じ難いカーペットタイルを提供できる。
【発明を実施するための形態】
【０００８】
以下、上記本発明について詳しく説明する。
本発明で使用するナイロンパイル糸としては、市販されている周知のものを使用すればよい。また、非ナイロンパイル糸も特に限定されないが、ポリプロピレン糸、ポリエステル糸、アクリル糸などが好ましい。これらも市販品を適宜入手可能である。
ナイロンパイル糸に対する非ナイロンパイル糸の使用割合は１／４〜１／１０とする。非ナイロンパイル糸を１／４よりも多くすると、価格の低減効果はよくなるが、へたりや外観の変化が大きくなる。一方、非ナイロンパイル糸を１／１０よりも少なくすると価格低減効果が薄れてしまう。
【０００９】
非ナイロンパイル糸の配列方法は、ナイロンパイル糸の間に単独で１本配置することが好ましく、パイル高さは連続低パイルとすることが好ましい。
また、非ナイロンパイル糸のパイル高さは、ナイロンパイル糸のパイル高さを１００として、２０〜８０とする。これにより、非ナイロンパイル糸が、ナイロンパイル糸の中で「あんこ」のように包まれた状態になり、カーペットのヘタリを防止する効果が生まれる。ナイロンパイル糸のパイル高さは特に限定されないが、２．５〜５．５ｍｍが好適である。
【００１０】
本発明で使用するナイロンパイル糸の太さは特に限定されないが、一般的なタイルカーペットでは、２５００〜４０００ｄｔｅｘのものを使用する。
非ナイロンパイル糸の太さも特に限定されないが、ナイロンパイル糸と同じか又は１２００ｄｔｅｘ位の細めの糸が好ましく、ナイロンパイル糸よりも８００〜１２００ｄｔｅｘ細いものが特に好ましい。８００〜１２００ｄｔｅｘ細くすると、非ナイロンパイル糸がナイロンパイル糸間に隠れ、直接キャスター荷重が掛からないようにすることができるためヘタリ性能が向上する。
【実施例】
【００１１】
以下、実施例及び比較例を示して本発明を更に具体的に説明するが、本発明はこれらの実施例により限定されるものではない。
【００１２】
実施例１〜２７、比較例１〜１３
使用したパイル糸は次のとおりであり、ナイロンパイル糸はインビスタ社製、ポリプロピレン糸はシンコーケミカル社製、ポリエステル糸とアクリル糸は東レ社製である。
・Ｎ１    ：ナイロンパイル糸（４０００ｄｔｅｘ）
・Ｎ２    ：ナイロンパイル糸（３０００ｄｔｅｘ）
・Ｎ３    ：ナイロンパイル糸（２５００ｄｔｅｘ）
・Ｎ４    ：ナイロンパイル糸（３２００ｄｔｅｘ）
・ＰＰ１  ：ポリプロピレン糸（２８００ｄｔｅｘ）
・ＰＰ２  ：ポリプロピレン糸（１３００ｄｔｅｘ）
・ＰＰ３  ：ポリプロピレン糸（２２００ｄｔｅｘ）
・ＰＥＳ１：ポリエステル糸：（２８００ｄｔｅｘ）
・ＰＥＳ２：ポリエステル糸：（１３００ｄｔｅｘ）
・ＰＥＳ３：ポリエステル糸：（２２００ｄｔｅｘ）
・ＰＥＳ４：ポリエステル糸：（２５００ｄｔｅｘ）
・ＡＣ１  ：アクリル糸：（２８００ｄｔｅｘ）
・ＡＣ２  ：アクリル糸：（１３００ｄｔｅｘ）
・ＡＣ３  ：アクリル糸：（２２００ｄｔｅｘ）
・ＡＣ４  ：アクリル糸：（２５００ｄｔｅｘ）
【００１３】
上記パイル糸を、表１〜表６の各実施例及び比較例の欄に示すように組合せて使用し、非ナイロン糸の割合及びパイル高さを表１〜表６に示すように変えて、実施例１〜２７、及び比較例１〜１３の各カーペットタイルを作製した。非ナイロンパイル糸は、ナイロンパイル糸の間に単独で１本配置されるようにタフトした。
パイル糸のパイル密度は、ゲージ：１／１０Ｇ、ステッチ：１０ＳＴとし、タフトは、中川製作所製のタフティングマシンにより行った。
【００１４】
得られた各カーペットタイルについて、ＪＩＳ  Ｌ４４０６に従って、動的荷重による厚さ減少率試験に準じた試験を行い、パイルのへたり具合を目視により下記の基準で評価した。
〔評価基準〕
○：ナイロン１００％のカーペットと差が見られない。
△：へたりにより、外観に差が見られる。
×：へたりにより、外観に著しい差が見られる。
また、ナイロンパイル糸１００％のカーペットに対するコスト削減効果を、下記の基準で評価した。
〔評価基準〕
○：コスト削減効果  １０％以上
△：コスト削減効果  ５％以上、１０％未満
×：コスト削減効果  ５％未満
【００１５】
【表１】
2013248322.tif 000002
【００１６】
【表２】
2013248322.tif 000003
【００１７】
【表３】
2013248322.tif 000004
【００１８】
【表４】
2013248322.tif 000005
【００１９】
【表５】
2013248322.tif 000006
【００２０】
【表６】
2013248322.tif 000007